(57)【要約】【課題】優れた電池特性を得ることが可能な二次電池を提供する。【解決手段】正極はリチウム含有化合物を含む。リチウム含有化合物はＬｉＭ１ＰＯ4 およびＬｉ1+a （Ｍｎb Ｎｉc Ｃｏ1-b-c-d Ｍ２d ）1-e Ｏ2 のうちの少なくとも一方を含むと共に、そのリチウム含有化合物の平均一次粒子径は０．０５μｍ〜１μｍである。セパレータは、多孔質の基材層と、高分子化合物層とを含む。高分子化合物層は、基材層のうちの正極と対向する面および負極と対向する面のうちの少なくとも一方に塗布形成されていると共に、無機酸化物の粒子が分散された高分子材料を含み、その無機酸化物の平均一次粒子径は０．０１μｍ〜５μｍである。【選択図】図１
2014017071.tif 000002
【特許請求の範囲】
【請求項１】
セパレータを介して対向された正極および負極と共に、電解液を備え、
前記正極はリチウム含有化合物を含み、
前記リチウム含有化合物は、下記の式（１）で表される化合物および式（２）で表される化合物のうちの少なくとも一方を含み、
前記リチウム含有化合物の平均一次粒子径は０．０５μｍ〜１μｍであり、
前記セパレータは、多孔質の基材層と、高分子化合物層とを含み、
前記高分子化合物層は、前記基材層のうちの前記正極と対向する面および前記負極と対向する面のうちの少なくとも一方に塗布形成されていると共に、無機酸化物の粒子が分散された高分子材料を含み、
前記無機酸化物の平均一次粒子径は０．０１μｍ〜５μｍである、
二次電池。
ＬｉＭ１ＰＯ4   ・・・（１）
（Ｍ１はＦｅ、ＭｎおよびＣｏのうちの少なくとも１種である。）
Ｌｉ1+a （Ｍｎb Ｎｉc Ｃｏ1-b-c-d Ｍ２d ）1-e Ｏ2   ・・・（２）
（Ｍ２はＭｇ、Ａｌ、Ｚｎ、ＴｉおよびＶのうちの少なくとも１種であり、ａ〜ｅは０．０５≦ａ＜０．２５、０．５≦ｂ＜０．７、０≦ｃ＜１−ｂ、０．００１≦ｄ＜０．０５および−０．１≦ｅ≦０．２を満たす。）
【請求項２】
前記基材層はポリエチレン、ポリプロピレンおよびポリテトラフルオロエチレンのうちの少なくとも１種を含み、
前記高分子材料はポリフッ化ビニリデン、ポリビニルホルマール、ポリアクリル酸エステルおよびメタクリル酸メチルのうちの少なくとも１種を含み、
前記無機酸化物は酸化アルミニウム、酸化ケイ素および酸化チタンのうちの少なくとも１種を含む、
請求項１記載の二次電池。
【請求項３】
前記正極、前記負極、前記セパレータおよび前記電解液はフィルム状の外装部材の内部に収納されている、
請求項１記載の二次電池。
【請求項４】
リチウム二次電池である、
請求項１記載の二次電池。
【請求項５】
二次電池と、
その二次電池の使用状態を制御する制御部と、
その制御部の指示に応じて前記二次電池の使用状態を切り換えるスイッチ部と
を備え、
前記二次電池は、セパレータを介して対向された正極および負極と共に、電解液を備え、
前記正極はリチウム含有化合物を含み、
前記リチウム含有化合物は、下記の式（１）で表される化合物および式（２）で表される化合物のうちの少なくとも一方を含み、
前記リチウム含有化合物の平均一次粒子径は０．０５μｍ〜１μｍであり、
前記セパレータは、多孔質の基材層と、高分子化合物層とを含み、
前記高分子化合物層は、前記基材層のうちの前記正極と対向する面および前記負極と対向する面のうちの少なくとも一方に塗布形成されていると共に、無機酸化物の粒子が分散された高分子材料を含み、
前記無機酸化物の平均一次粒子径は０．０１μｍ〜５μｍである、
電池パック。
ＬｉＭ１ＰＯ4   ・・・（１）
（Ｍ１はＦｅ、ＭｎおよびＣｏのうちの少なくとも１種である。）
Ｌｉ1+a （Ｍｎb Ｎｉc Ｃｏ1-b-c-d Ｍ２d ）1-e Ｏ2   ・・・（２）
（Ｍ２はＭｇ、Ａｌ、Ｚｎ、ＴｉおよびＶのうちの少なくとも１種であり、ａ〜ｅは０．０５≦ａ＜０．２５、０．５≦ｂ＜０．７、０≦ｃ＜１−ｂ、０．００１≦ｄ＜０．０５および−０．１≦ｅ≦０．２を満たす。）
【請求項６】
二次電池と、
その二次電池から供給された電力を駆動力に変換する変換部と、
その駆動力に応じて駆動する駆動部と、
前記二次電池の使用状態を制御する制御部と
を備え、
前記二次電池は、セパレータを介して対向された正極および負極と共に、電解液を備え、
前記正極はリチウム含有化合物を含み、
前記リチウム含有化合物は、下記の式（１）で表される化合物および式（２）で表される化合物のうちの少なくとも一方を含み、
前記リチウム含有化合物の平均一次粒子径は０．０５μｍ〜１μｍであり、
前記セパレータは、多孔質の基材層と、高分子化合物層とを含み、
前記高分子化合物層は、前記基材層のうちの前記正極と対向する面および前記負極と対向する面のうちの少なくとも一方に塗布形成されていると共に、無機酸化物の粒子が分散された高分子材料を含み、
前記無機酸化物の平均一次粒子径は０．０１μｍ〜５μｍである、
電動車両。
ＬｉＭ１ＰＯ4   ・・・（１）
（Ｍ１はＦｅ、ＭｎおよびＣｏのうちの少なくとも１種である。）
Ｌｉ1+a （Ｍｎb Ｎｉc Ｃｏ1-b-c-d Ｍ２d ）1-e Ｏ2   ・・・（２）
（Ｍ２はＭｇ、Ａｌ、Ｚｎ、ＴｉおよびＶのうちの少なくとも１種であり、ａ〜ｅは０．０５≦ａ＜０．２５、０．５≦ｂ＜０．７、０≦ｃ＜１−ｂ、０．００１≦ｄ＜０．０５および−０．１≦ｅ≦０．２を満たす。）
【請求項７】
二次電池と、
その二次電池から電力を供給される１または２以上の電気機器と、
前記二次電池からの前記電気機器に対する電力供給を制御する制御部と
を備え、
前記二次電池は、セパレータを介して対向された正極および負極と共に、電解液を備え、
前記正極はリチウム含有化合物を含み、
前記リチウム含有化合物は、下記の式（１）で表される化合物および式（２）で表される化合物のうちの少なくとも一方を含み、
前記リチウム含有化合物の平均一次粒子径は０．０５μｍ〜１μｍであり、
前記セパレータは、多孔質の基材層と、高分子化合物層とを含み、
前記高分子化合物層は、前記基材層のうちの前記正極と対向する面および前記負極と対向する面のうちの少なくとも一方に塗布形成されていると共に、無機酸化物の粒子が分散された高分子材料を含み、
前記無機酸化物の平均一次粒子径は０．０１μｍ〜５μｍである、
電力貯蔵システム。
ＬｉＭ１ＰＯ4   ・・・（１）
（Ｍ１はＦｅ、ＭｎおよびＣｏのうちの少なくとも１種である。）
Ｌｉ1+a （Ｍｎb Ｎｉc Ｃｏ1-b-c-d Ｍ２d ）1-e Ｏ2   ・・・（２）
（Ｍ２はＭｇ、Ａｌ、Ｚｎ、ＴｉおよびＶのうちの少なくとも１種であり、ａ〜ｅは０．０５≦ａ＜０．２５、０．５≦ｂ＜０．７、０≦ｃ＜１−ｂ、０．００１≦ｄ＜０．０５および−０．１≦ｅ≦０．２を満たす。）
【請求項８】
二次電池と、
その二次電池から電力を供給される可動部と
を備え、
前記二次電池は、セパレータを介して対向された正極および負極と共に、電解液を備え、
前記正極はリチウム含有化合物を含み、
前記リチウム含有化合物は、下記の式（１）で表される化合物および式（２）で表される化合物のうちの少なくとも一方を含み、
前記リチウム含有化合物の平均一次粒子径は０．０５μｍ〜１μｍであり、
前記セパレータは、多孔質の基材層と、高分子化合物層とを含み、
前記高分子化合物層は、前記基材層のうちの前記正極と対向する面および前記負極と対向する面のうちの少なくとも一方に塗布形成されていると共に、無機酸化物の粒子が分散された高分子材料を含み、
前記無機酸化物の平均一次粒子径は０．０１μｍ〜５μｍである、
電動工具。
ＬｉＭ１ＰＯ4   ・・・（１）
（Ｍ１はＦｅ、ＭｎおよびＣｏのうちの少なくとも１種である。）
Ｌｉ1+a （Ｍｎb Ｎｉc Ｃｏ1-b-c-d Ｍ２d ）1-e Ｏ2   ・・・（２）
（Ｍ２はＭｇ、Ａｌ、Ｚｎ、ＴｉおよびＶのうちの少なくとも１種であり、ａ〜ｅは０．０５≦ａ＜０．２５、０．５≦ｂ＜０．７、０≦ｃ＜１−ｂ、０．００１≦ｄ＜０．０５および−０．１≦ｅ≦０．２を満たす。）
【請求項９】
二次電池を電力供給源として備え、
前記二次電池は、セパレータを介して対向された正極および負極と共に、電解液を備え、
前記正極はリチウム含有化合物を含み、
前記リチウム含有化合物は、下記の式（１）で表される化合物および式（２）で表される化合物のうちの少なくとも一方を含み、
前記リチウム含有化合物の平均一次粒子径は０．０５μｍ〜１μｍであり、
前記セパレータは、多孔質の基材層と、高分子化合物層とを含み、
前記高分子化合物層は、前記基材層のうちの前記正極と対向する面および前記負極と対向する面のうちの少なくとも一方に塗布形成されていると共に、無機酸化物の粒子が分散された高分子材料を含み、
前記無機酸化物の平均一次粒子径は０．０１μｍ〜５μｍである、
電子機器。
ＬｉＭ１ＰＯ4   ・・・（１）
（Ｍ１はＦｅ、ＭｎおよびＣｏのうちの少なくとも１種である。）
Ｌｉ1+a （Ｍｎb Ｎｉc Ｃｏ1-b-c-d Ｍ２d ）1-e Ｏ2   ・・・（２）
（Ｍ２はＭｇ、Ａｌ、Ｚｎ、ＴｉおよびＶのうちの少なくとも１種であり、ａ〜ｅは０．０５≦ａ＜０．２５、０．５≦ｂ＜０．７、０≦ｃ＜１−ｂ、０．００１≦ｄ＜０．０５および−０．１≦ｅ≦０．２を満たす。）
【発明の詳細な説明】
【技術分野】
【０００１】
本技術は、セパレータを介して対向された正極および負極と共に電解液を備えた二次電池、ならびにその二次電池を用いた電池パック、電動車両、電力貯蔵システム、電動工具および電子機器に関する。
【背景技術】
【０００２】
近年、携帯電話機または携帯情報端末機器（ＰＤＡ）などの多様な電子機器が広く普及しており、その電気機器のさらなる小型化、軽量化および長寿命化が要望されている。これに伴い、電源として、電池、特に小型かつ軽量で高エネルギー密度を得ることが可能な二次電池の開発が進められている。この二次電池は、最近では、上記した電子機器に限らず、多様な他の用途への適用も検討されている。他の用途の代表例は、電子機器などに着脱可能に搭載される電池パック、電気自動車などの電動車両、家庭用電力サーバなどの電力貯蔵システム、または電動ドリルなどの電動工具である。
【０００３】
電池容量を得るためにさまざまな充放電原理を利用する二次電池が提案されており、中でも、電極反応物質の吸蔵放出を利用する二次電池、または電極反応物質の析出溶解を利用する二次電池などが注目されている。鉛電池およびニッケルカドミウム電池などよりも高いエネルギー密度が得られるからである。
【０００４】
二次電池は、セパレータを介して対向された正極および負極と共に電解液を備えており、その正極は、充放電反応に関与する正極活物質を含んでいる。この二次電池の構成は電池特性に大きな影響を及ぼすため、その構成についてはさまざまな検討がなされている。
【０００５】
具体的には、大電流充放電による寿命の長期化を図るために、カーボンブラック複合体（繊維状炭素およびカーボンブラック）と共にオリビン形リン酸鉄リチウム（粒径＝１０ｎｍ〜１５０ｎｍ）を用いている（例えば、特許文献１参照。）。優れた充放電特性を得るために、一般式Ｌｉx Ａy ＰＯ4 で表される薄片状のリチウム金属リン酸塩化合物（厚さ＝１０ｎｍ〜５００ｎｍ）を用いている（例えば、特許文献２参照。）。式中、ＡはＭｎ等であり、０＜ｘ＜２および０＜ｙ≦１を満たす。
【０００６】
また、高電圧で充放電しても優れた信頼性を得るために、正極と樹脂層との間に、フッ化アルミニウムを含有する絶縁層を設けている（例えば、特許文献３参照。）。４．２Ｖを超える充電電圧を設定しても電池特性を向上させるために、正極と対向する側にポリフッ化ビニリデンなどの表面層を含むセパレータを用いている（例えば、特許文献４参照。）。電池特性の劣化を抑制するために、無機物を含有する樹脂層が基材層の表面に塗布形成されたセパレータを用いている（例えば、特許文献５参照。）。高温環境下において優れた安全性を得るために、耐熱性微粒子および熱可塑性樹脂を含むセパレータを用いている（例えば、特許文献６参照。）。この耐熱性微粒子は、粒子径が０．２μｍ以下である粒子と、粒子径が２μｍ以上である粒子とを含んでおり、それらの粒子の割合は、いずれも１０体積％以下である。
【先行技術文献】
【特許文献】
【０００７】
【特許文献１】特開２０１０−１０８８８９号公報
【特許文献２】特許第４１９０９３０号明細書
【特許文献３】国際公開第ＷＯ２００９／０７８１５９号パンフレット
【特許文献４】特開２００６−２８６５３１号公報
【特許文献５】特開２００７−１８８７７７号公報
【特許文献６】国際公開第ＷＯ２００９／０４４７４１号パンフレット
【発明の概要】
【発明が解決しようとする課題】
【０００８】
近年、二次電池が適用される電子機器などは益々高性能化および多機能化しており、その電子機器などの使用頻度も高まっているため、二次電池の電池特性についてさらなる改善が求められている。
【０００９】
本技術はかかる問題点に鑑みてなされたもので、その目的は、優れた電池特性を得ることが可能な二次電池、電池パック、電動車両、電力貯蔵システム、電動工具および電子機器を提供することにある。
【課題を解決するための手段】
【００１０】
本技術の二次電池は、セパレータを介して対向された正極および負極と共に電解液を備えたものである。正極はリチウム含有化合物を含む。このリチウム含有化合物は下記の式（１）で表される化合物および式（２）で表される化合物のうちの少なくとも一方を含むと共に、そのリチウム含有化合物の平均一次粒子径は０．０５μｍ〜１μｍである。セパレータは、多孔質の基材層と、高分子化合物層とを含む。この高分子化合物層は、基材層のうちの正極と対向する面および負極と対向する面のうちの少なくとも一方に塗布形成されていると共に、無機酸化物の粒子が分散された高分子材料を含み、その無機酸化物の平均一次粒子径は０．０１μｍ〜５μｍである。
【００１１】
ＬｉＭ１ＰＯ4   ・・・（１）
（Ｍ１はＦｅ、ＭｎおよびＣｏのうちの少なくとも１種である。）
【００１２】
Ｌｉ1+a （Ｍｎb Ｎｉc Ｃｏ1-b-c-d Ｍ２d ）1-e Ｏ2   ・・・（２）
（Ｍ２はＭｇ、Ａｌ、Ｚｎ、ＴｉおよびＶのうちの少なくとも１種であり、ａ〜ｅは０．０５≦ａ＜０．２５、０．５≦ｂ＜０．７、０≦ｃ＜１−ｂ、０．００１≦ｄ＜０．０５および−０．１≦ｅ≦０．２を満たす。）
【００１３】
また、本技術の電池パック、電動車両、電力貯蔵システム、電動工具または電子機器は、上記した二次電池を備えたものである。
【００１４】
ここで、リチウム含有化合物の「平均一次粒子径」とは、いわゆる一次粒子の平均粒径であり、走査型電子顕微鏡（ＳＥＭ）を用いて以下の手順により算出される。最初に、粒子状（一次粒子）のリチウム含有化合物を観察して、その一次粒子の粒径（長径）を測定する。この測定時の観察倍率は、各一次粒子の外縁（輪郭）を特定可能であると共に一次粒子間の境界を識別可能である倍率であれば、任意でよい。続いて、複数の一次粒子について、上記した粒径の測定作業を繰り返す。この測定作業の回数（ｎ数）は、統計学的な観点から３００以上であることが好ましい。最後に、複数の測定値の平均値を算出して、その平均値を平均一次粒子径とする。なお、無機酸化物の「平均一次粒子径」の算出手順は、上記したリチウム含有化合物の平均一次粒子径の算出手順と同様である。
【００１５】
また、「塗布形成」とは、高分子化合物層の形成工程において、その高分子化合物層の形成材料（高分子材料および無機酸化物）が有機溶剤などに分散または溶解されたのち、その溶液が基材層の表面に塗布されてから乾燥されることを意味している。ただし、溶液中に基材層が浸漬されたのち、その基材層が溶液中から引き上げられてから乾燥されてもよい。
【発明の効果】
【００１６】
本技術の二次電池によれば、正極は、上記した組成および平均一次粒子径を有するリチウム含有化合物を含んでいる。また、セパレータは、多孔質の基材層とその基材層に塗布形成された高分子化合物層とを含んでいると共に、その高分子化合物層は、上記した平均一次粒子径を有する無機酸化物の粒子が分散された高分子材料を含んでいる。よって、優れた電池特性を得ることができる。また、本技術の二次電池を用いた電池パック、電動車両、電力貯蔵システム、電動工具および電子機器においても同様の効果を得ることができる。
【図面の簡単な説明】
【００１７】
【図１】本技術の一実施形態の二次電池の構成を表す斜視図である。
【図２】図１に示した巻回電極体のＩＩ−ＩＩ線に沿った断面図である。
【図３】図２に示した巻回電極体の一部を拡大して表す断面図である。
【図４】二次電池の適用例（電池パック）の構成を表すブロック図である。
【図５】二次電池の適用例（電動車両）の構成を表すブロック図である。
【図６】二次電池の適用例（電力貯蔵システム）の構成を表すブロック図である。
【図７】二次電池の適用例（電動工具）の構成を表すブロック図である。
【発明を実施するための形態】
【００１８】
以下、本技術の実施形態について、図面を参照して詳細に説明する。なお、説明する順序は、下記の通りである。
１．二次電池
１−１．リチウムイオン二次電池
１−２．リチウム金属二次電池
２．二次電池の用途
２−１．電池パック
２−２．電動車両
２−３．電力貯蔵システム
２−４．電動工具
【００１９】
＜１．二次電池＞
＜１−１．リチウムイオン二次電池＞
図１は、本技術の一実施形態の二次電池の分解斜視構成を表している。図２は、図１に示した巻回電極体１０のＩＩ−ＩＩ線に沿った断面を表しており、図３は、図２に示した巻回電極体１０の一部を拡大している。
【００２０】
［二次電池の全体構成］
ここで説明する二次電池は、電極反応物質であるＬｉ（リチウムイオン）の吸蔵放出により負極１４の容量が得られるリチウム二次電池（リチウムイオン二次電池）である。
【００２１】
この二次電池は、例えば、図１に示したように、いわゆるラミネートフィルム型であり、フィルム状の外装部材２０の内部に巻回電極体１０が収納されている。巻回電極体１０は、例えば、図２および図３に示したように、セパレータ１５および電解質層１６を介して正極１３と負極１４とが積層（対向）されてから巻回されたものである。この巻回電極体１０では、正極１３に正極リード１１が取り付けられていると共に、負極１４に負極リード１２が取り付けられている。なお、巻回電極体１０の最外周部は、保護テープ１７により保護されている。
【００２２】
正極リード１１および負極リード１２は、例えば、外装部材２０の内部から外部に向かって同一方向に導出されている。正極リード１１は、例えば、アルミニウムなどの導電性材料により形成されていると共に、負極リード１２は、例えば、銅、ニッケルまたはステンレスなどの導電性材料により形成されている。これらの導電性材料は、例えば、薄板状または網目状になっている。
【００２３】
外装部材２０は、例えば、融着層、金属層および表面保護層がこの順に積層されたラミネートフィルムである。このラミネートフィルムでは、例えば、融着層が巻回電極体１０と対向するように、２枚のフィルムの融着層における外周縁部同士が融着されている。ただし、２枚のフィルムは、接着剤などにより貼り合わされていてもよい。融着層は、例えば、ポリエチレンまたはポリプロピレンなどのフィルムである。金属層は、例えば、アルミニウム箔などである。表面保護層は、例えば、ナイロンまたはポリエチレンテレフタレートなどのフィルムである。
【００２４】
中でも、外装部材２０は、ポリエチレンフィルム、アルミニウム箔およびナイロンフィルムがこの順に積層されたアルミラミネートフィルムであることが好ましい。ただし、外装部材２０は、他の積層構造を有するラミネートフィルムでもよいし、ポリプロピレンなどの高分子フィルムでもよいし、金属フィルムでもよい。
【００２５】
外装部材２０と正極リード１１および負極リード１２との間には、外気の侵入を防止するために密着フィルム２１が挿入されている。この密着フィルム２１は、正極リード１１および負極リード１２に対して密着性を有する材料により形成されている。この密着性の材料は、例えば、ポリエチレン、ポリプロピレン、変性ポリエチレンまたは変性ポリプロピレンなどのポリオレフィン樹脂である。
【００２６】
［正極］
正極１３は、正極集電体１３Ａの片面または両面に正極活物質層１３Ｂを有している。なお、図２および図３では、正極活物質層１３Ｂが正極集電体１３Ａの両面に設けられている場合を示している。
【００２７】
正極集電体１３Ａは、例えば、アルミニウム、ニッケルまたはステンレスなどの導電性材料により形成されている。
【００２８】
正極活物質層１３Ｂは、正極活物質として、リチウムイオンを吸蔵放出可能である正極材料のいずれか１種類または２種類以上を含んでおり、必要に応じて、正極結着剤または正極導電剤などの他の材料を含んでいてもよい。
【００２９】
正極材料は、リチウム含有化合物であることが好ましく、より具体的には、リチウム遷移金属複合酸化物またはリチウム遷移金属リン酸化合物であることが好ましい。エネルギー密度が向上するため、高い電池容量が得られるからである。リチウム遷移金属複合酸化物とは、Ｌｉと１または２以上の遷移金属元素とを構成元素として含む酸化物であると共に、リチウム遷移金属リン酸化合物は、Ｌｉと１または２以上の遷移金属元素とを構成元素として含むリン酸化合物である。
【００３０】
このリチウム含有化合物は、下記の式（１）で表される化合物および式（２）で表される化合物のいずれか一方または双方を含んでいる。他の化学的構造を有するリチウム含有化合物とは異なり、後述する平均一次粒子径の条件を満たしていることで、優れた電池特性が得られるからである。
【００３１】
ＬｉＭ１ＰＯ4   ・・・（１）
（Ｍ１はＦｅ、ＭｎおよびＣｏのうちの少なくとも１種である。）
【００３２】
Ｌｉ1+a （Ｍｎb Ｎｉc Ｃｏ1-b-c-d Ｍ２d ）1-e Ｏ2   ・・・（２）
（Ｍ２はＭｇ、Ａｌ、Ｚｎ、ＴｉおよびＶのうちの少なくとも１種であり、ａ〜ｅは０．０５≦ａ＜０．２５、０．５≦ｂ＜０．７、０≦ｃ＜１−ｂ、０．００１≦ｄ＜０．０５および−０．１≦ｅ≦０．２を満たす。）
【００３３】
式（１）に示したリチウム含有化合物は、Ｌｉと遷移金属元素（Ｍ１）とを構成元素として含むリチウム遷移金属リン酸化合物であり、いわゆるオリビン型の結晶構造を有している。Ｍ１の種類は、Ｆｅ、ＭｎおよびＣｏのうちのいずれか１種類または２種類以上であれば、特に限定されない。このリチウム遷移金属リン酸化合物の具体例は、ＬｉＦｅＰＯ4 、ＬｉＭｎＰＯ4 、ＬｉＣｏＰＯ4 またはＬｉＦｅ0.5 Ｍｎ0.5 ＰＯ4 などであり、他の化合物でもよい。
【００３４】
式（２）に示したリチウム含有化合物は、Ｌｉと遷移金属元素（Ｍｎ、ＮｉおよびＣｏ）と他の元素（Ｍ２）とを構成元素として含むリチウム遷移金属複合酸化物であり、いわゆる層状岩塩型の結晶構造を有している。このリチウム遷移金属複合酸化物は、特に、ａが取り得る値の範囲から明らかなように、いわゆるリチウムリッチである。なお、ｂ〜ｄが取り得る値の範囲から明らかように、ＭｎおよびＮｉは必須の構成元素であるが、Ｃｏは必須の構成元素でない。このため、リチウム含有化合物は、必ずＭｎおよびＮｉを構成元素として含んでいるが、ＣｏおよびＭ２を構成元素として含んでいてもいなくてもよい。Ｍ２の種類は、Ｍｇ、Ａｌ、Ｚｎ、ＴｉおよびＶのうちのいずれか１種類または２種類以上であれば、特に限定されない。このリチウム遷移金属複合酸化物の具体例は、Ｌｉ1.13（Ｍｎ0.6 Ｎｉ0.2 Ｃｏ0.2 ）0.87Ａｌ0.01Ｏ2 、Ｌｉ1.13（Ｍｎ0.5 Ｎｉ0.2 Ｃｏ0.3 ）0.87Ａｌ0.01Ｏ2 、Ｌｉ1.13（Ｍｎ0.6 Ｎｉ0.2 Ｃｏ0.2 ）0.87Ｍｇ0.01Ｏ2 、Ｌｉ1.13（Ｍｎ0.6 Ｎｉ0.2 Ｃｏ0.2 ）0.87Ｚｎ0.01Ｏ2 、Ｌｉ1.13（Ｍｎ0.6 Ｎｉ0.2 Ｃｏ0.2 ）0.87Ｔｉ0.01Ｏ2 またはＬｉ1.13（Ｍｎ0.6 Ｎｉ0.2 Ｃｏ0.2 ）0.87Ｖ0.01Ｏ2 などであり、他の化合物でもよい。
【００３５】
なお、上記した「他の化学的構造を有するリチウム含有化合物」とは、例えば、式（１）および式（２）に示した化学的構造を有していないリチウム含有化合物である。具体的には、例えば、スピネル型の結晶構造を有するリチウム含有化合物、または層状岩塩型の結晶構造を有するがリチウムリッチでないリチウム含有化合物などである。前者のリチウム含有化合物の具体例は、ＬｉＭｎ2 Ｏ4 などであると共に、後者のリチウム含有化合物の具体例は、ＬｉＣｏＯ2 、ＬｉＮｉＯ2 またはＬｉＮｉ0.5 Ｃｏ0.2 Ｍｎ0.3 Ｏ2 などである。
【００３６】
このリチウム含有化合物の一次粒子の平均粒径（平均一次粒子径）は、一般的なリチウム含有化合物の平均一次粒子径と比較して微細であり、具体的には、約０．０５μｍ〜１μｍである。リチウム含有化合物の平均一次粒子径が適正化されるため、優れた電池特性が得られるからである。詳細には、平均一次粒子径が０．０５μｍよりも小さいと、表面積の増加に起因してリチウム含有化合物の反応性が高くなるため、サイクル特性が低下すると共に、二次電池が膨れやすくなる。一方、平均一次粒子径が１μｍよりも大きいと、リチウムの反応速度が著しく低下するため、負荷特性が低下する。このリチウム含有化合物の「平均一次粒子径」とは、上記したように、走査型電子顕微鏡（ＳＥＭ）を用いた観察結果（複数の粒径の測定結果）に基づいて算出される一次粒子の粒径（長径）の平均値である。この平均値を算出するための測定数は、３００以上であることが好ましく、ここでは３００とする。
【００３７】
なお、正極活物質層１３Ｂは、正極活物質として上記したリチウム含有化合物を含んでいれば、必要に応じて、さらに他の種類のリチウム含有化合物を含んでいてもよい。このような他のリチウム含有化合物は、例えば、上記したスピネル型の結晶構造有するリチウム含有化合物、または層状岩塩型の結晶構造を有するがリチウムリッチでないリチウム含有化合物などである。また、他の種類のリチウム含有化合物は、例えば、酸化物、二硫化物、カルコゲン化物または導電性高分子などでもよい。酸化物は、例えば、酸化チタン、酸化バナジウムまたは二酸化マンガンなどである。二硫化物は、例えば、二硫化チタンまたは硫化モリブデンなどである。カルコゲン化物は、例えば、セレン化ニオブなどである。導電性高分子は、例えば、硫黄、ポリアニリンまたはポリチオフェンなどである。
【００３８】
正極結着剤は、例えば、合成ゴムまたは高分子材料などのいずれか１種類または２種類以上である。合成ゴムは、例えば、スチレンブタジエン系ゴム、フッ素系ゴムまたはエチレンプロピレンジエンなどである。高分子材料は、例えば、ポリフッ化ビニリデンまたはポリイミドなどである。
【００３９】
正極導電剤は、例えば、炭素材料などのいずれか１種類または２種類以上である。この炭素材料は、例えば、黒鉛、カーボンブラック、アセチレンブラックまたはケチェンブラックなどである。なお、正極導電剤は、導電性の材料であれば、金属材料または導電性高分子などでもよい。
【００４０】
［負極］
負極１４は、負極集電体１４Ａの片面または両面に負極活物質層１４Ｂを有している。なお、図２および図３では、負極活物質層１４Ｂが負極集電体１４Ａの両面に設けられている場合を示している。
【００４１】
負極集電体１４Ａは、例えば、銅、ニッケルまたはステンレスなどの導電性材料により形成されている。この負極集電体１４Ａの表面は、粗面化されていることが好ましい。いわゆるアンカー効果により、負極集電体１４Ａに対する負極活物質層１４Ｂの密着性が向上するからである。この場合には、少なくとも負極活物質層１４Ｂと対向する領域において、負極集電体１４Ａの表面が粗面化されていればよい。粗面化の方法は、例えば、電解処理を利用して微粒子を形成する方法などである。この電解処理とは、電解槽中において電解法を用いて負極集電体１４Ａの表面に微粒子を形成して凹凸を設ける方法である。電解法により作製された銅箔は、一般的に、電解銅箔と呼ばれている。
【００４２】
負極活物質層１４Ｂは、負極活物質として、リチウムイオンを吸蔵放出可能である負極材料のいずれか１種類または２種類以上を含んでおり、必要に応じて、負極結着剤または負極導電剤などの他の材料を含んでいてもよい。負極結着剤および負極導電剤に関する詳細は、例えば、正極結着剤および正極導電剤と同様である。ただし、充電途中において負極１４にリチウム金属が意図せずに析出することを防止するために、負極材料の充電可能な容量は、正極１３の放電容量よりも大きいことが好ましい。すなわち、リチウムイオンを吸蔵放出可能である負極材料の電気化学当量は、正極１３の電気化学当量よりも大きくなっていることが好ましい。
【００４３】
負極材料は、例えば、炭素材料である。リチウムイオンの吸蔵放出時における結晶構造の変化が非常に少ないため、高いエネルギー密度および優れたサイクル特性が得られるからである。また、炭素材料は負極導電剤としても機能するからである。この炭素材料は、例えば、易黒鉛化性炭素、（００２）面の面間隔が約０．３７ｎｍ以上の難黒鉛化性炭素、または（００２）面の面間隔が約０．３４ｎｍ以下の黒鉛などである。より具体的には、熱分解炭素類、コークス類、ガラス状炭素繊維、有機高分子化合物焼成体、活性炭またはカーボンブラック類などである。このコークス類は、ピッチコークス、ニードルコークスまたは石油コークスなどを含む。有機高分子化合物焼成体は、フェノール樹脂またはフラン樹脂などの高分子化合物が適当な温度で焼成（炭素化）されたものである。この他、炭素材料は、約１０００℃以下の温度で熱処理された低結晶性炭素または非晶質炭素でもよい。なお、炭素材料の形状は、繊維状、球状、粒状または鱗片状のいずれでもよい。
【００４４】
また、負極材料は、例えば、金属元素または半金属元素のいずれか１種類または２種類を構成元素として含む材料（金属系材料）である。高いエネルギー密度が得られるからである。この金属系材料は、単体、合金または化合物でもよいし、それらの２種類以上でもよいし、それらの１種類または２種類以上の相を少なくとも一部に有するものでもよい。なお、合金には、２種類以上の金属元素からなる材料に加えて、１種類以上の金属元素と１種類以上の半金属元素とを含む材料も含まれる。また、合金は、非金属元素を含んでいてもよい。その組織には、固溶体、共晶（共融混合物）、金属間化合物、またはそれらの２種類以上の共存物などがある。
【００４５】
上記した金属元素または半金属元素は、例えば、Ｌｉと合金を形成可能である金属元素または半金属元素のいずれか１種類または２種類以上である。具体的には、例えば、Ｍｇ、Ｂ、Ａｌ、Ｇａ、Ｉｎ、Ｓｉ、Ｇｅ、Ｓｎ、Ｐｂ、Ｂｉ、Ｃｄ、Ａｇ、Ｚｎ、Ｈｆ、Ｚｒ、Ｙ、ＰｄまたはＰｔなどである。中でも、ＳｉおよびＳｎのうちの少なくとも一方が好ましい。リチウムイオンを吸蔵放出する能力が優れているため、高いエネルギー密度が得られるからである。
【００４６】
ＳｉおよびＳｎのうちの少なくとも一方を構成元素として含む材料は、ＳｉまたはＳｎの単体、合金または化合物でもよいし、それらの２種類以上でもよいし、それらの１種類または２種類以上の相を少なくとも一部に有するものでもよい。なお、単体とは、あくまで一般的な意味合いでの単体（微量の不純物を含んでいてもよい）であり、必ずしも純度１００％を意味しているわけではない。
【００４７】
Ｓｉの合金は、例えば、Ｓｉ以外の構成元素として、Ｓｎ、Ｎｉ、Ｃｕ、Ｆｅ、Ｃｏ、Ｍｎ、Ｚｎ、Ｉｎ、Ａｇ、Ｔｉ、Ｇｅ、Ｂｉ、ＳｂまたはＣｒなどのいずれか１種類または２種類以上の元素を含んでいる。Ｓｉの化合物は、例えば、Ｓｉ以外の構成元素として、ＣまたはＯなどのいずれか１種類または２種類以上を含んでいる。なお、Ｓｉの化合物は、例えば、Ｓｉ以外の構成元素として、Ｓｉの合金について説明した元素のいずれか１種類または２種類以上を含んでいてもよい。
【００４８】
Ｓｉの合金または化合物は、例えば、ＳｉＢ4 、ＳｉＢ6 、Ｍｇ2 Ｓｉ、Ｎｉ2 Ｓｉ、ＴｉＳｉ2 、ＭｏＳｉ2 、ＣｏＳｉ2 、ＮｉＳｉ2 、ＣａＳｉ2 、ＣｒＳｉ2 、Ｃｕ5 Ｓｉ、ＦｅＳｉ2 、ＭｎＳｉ2 、ＮｂＳｉ2 、ＴａＳｉ2 、ＶＳｉ2 、ＷＳｉ2 、ＺｎＳｉ2 、ＳｉＣ、Ｓｉ3 Ｎ4 、Ｓｉ2 Ｎ2 Ｏ、ＳｉＯv （０＜ｖ≦２）、またはＬｉＳｉＯなどである。なお、ＳｉＯv におけるｖは、０．２＜ｖ＜１．４でもよい。
【００４９】
Ｓｎの合金は、例えば、Ｓｎ以外の構成元素として、Ｓｉ、Ｎｉ、Ｃｕ、Ｆｅ、Ｃｏ、Ｍｎ、Ｚｎ、Ｉｎ、Ａｇ、Ｔｉ、Ｇｅ、Ｂｉ、ＳｂまたはＣｒなどの元素のいずれか１種類または２種類以上を含んでいる。Ｓｎの化合物は、例えば、Ｓｎ以外の構成元素として、ＣまたはＯなどのいずれか１種類または２種類以上の構成元素として含んでいる。なお、Ｓｎの化合物は、例えば、Ｓｎ以外の構成元素として、Ｓｎの合金について説明した元素のいずれか１種類または２種類以上を含んでいてもよい。Ｓｎの合金または化合物は、例えば、ＳｎＯw （０＜ｗ≦２）、ＳｎＳｉＯ3 、ＬｉＳｎＯまたはＭｇ2 Ｓｎなどである。
【００５０】
また、Ｓｎを含む材料は、例えば、Ｓｎを第１構成元素とし、それに加えて第２および第３構成元素を含む材料であることが好ましい。第２構成元素は、例えば、Ｃｏ、Ｆｅ、Ｍｇ、Ｔｉ、Ｖ、Ｃｒ、Ｍｎ、Ｎｉ、Ｃｕ、Ｚｎ、Ｇａ、Ｚｒ、Ｎｂ、Ｍｏ、Ａｇ、Ｉｎ、Ｃｅ、Ｈｆ、Ｔａ、Ｗ、ＢｉまたはＳｉなどのいずれか１種類または２種類以上である。第３構成元素は、例えば、Ｂ、Ｃ、ＡｌおよびＰなどのいずれか１種類または２種類以上である。第２および第３構成元素を含むことで、高い電池容量および優れたサイクル特性などが得られるからである。
【００５１】
中でも、Ｓｎ、ＣｏおよびＣを構成元素として含む材料（ＳｎＣｏＣ含有材料）が好ましい。ＳｎＣｏＣ含有材料の組成としては、例えば、Ｃの含有量が９．９質量％〜２９．７質量％、ＳｎおよびＣｏの含有量の割合（Ｃｏ／（Ｓｎ＋Ｃｏ））が２０質量％〜７０質量％である。高いエネルギー密度が得られるからである。
【００５２】
このＳｎＣｏＣ含有材料は、Ｓｎ、ＣｏおよびＣを含む相を有しており、その相は、低結晶性または非晶質であることが好ましい。この相は、Ｌｉと反応可能な反応相であり、その反応相の存在により優れた特性が得られる。この相のＸ線回折により得られる回折ピークの半値幅は、特定Ｘ線としてＣｕＫα線を用いると共に挿引速度を１°／ｍｉｎとした場合、回折角２θで１°以上であることが好ましい。リチウムイオンがより円滑に吸蔵放出されると共に、電解液に対する反応性が低減するからである。なお、ＳｎＣｏＣ含有材料は、低結晶性または非晶質の相に加えて、各構成元素の単体または一部を含む相を含んでいる場合もある。
【００５３】
Ｘ線回折により得られた回折ピークがＬｉと反応可能な反応相に対応するものであるか否かは、Ｌｉとの電気化学的反応の前後におけるＸ線回折チャートを比較すれば容易に判断できる。例えば、Ｌｉとの電気化学的反応の前後で回折ピークの位置が変化すれば、Ｌｉと反応可能な反応相に対応するものである。この場合には、例えば、低結晶性または非晶質の反応相の回折ピークが２θ＝２０°〜５０°の間に見られる。このような反応相は、例えば、上記した各構成元素を有しており、主に、Ｃの存在に起因して低結晶化または非晶質化しているものと考えられる。
【００５４】
ＳｎＣｏＣ含有材料では、構成元素であるＣの少なくとも一部が他の構成元素である金属元素または半金属元素と結合していることが好ましい。Ｓｎなどの凝集または結晶化が抑制されるからである。元素の結合状態については、例えば、Ｘ線光電子分光法（ＸＰＳ）で確認できる。市販の装置では、例えば、軟Ｘ線としてＡｌ−Ｋα線またはＭｇ−Ｋα線などが用いられる。Ｃの少なくとも一部が金属元素または半金属元素などと結合している場合には、Ｃの１ｓ軌道（Ｃ１ｓ）の合成波のピークは２８４．５ｅＶよりも低い領域に現れる。なお、Ａｕ原子の４ｆ軌道（Ａｕ４ｆ）のピークが８４．０ｅＶに得られるようにエネルギー較正されているものとする。この際、通常、物質表面には表面汚染炭素が存在しているため、表面汚染炭素のＣ１ｓのピークを２８４．８ｅＶとし、それをエネルギー基準とする。ＸＰＳ測定では、Ｃ１ｓのピークの波形が表面汚染炭素のピークとＳｎＣｏＣ含有材料中の炭素のピークとを含んだ形で得られるため、例えば、市販のソフトウエアを用いて解析して、両者のピークを分離する。波形の解析では、最低束縛エネルギー側に存在する主ピークの位置をエネルギー基準（２８４．８ｅＶ）とする。
【００５５】
なお、ＳｎＣｏＣ含有材料は、構成元素がＳｎ、ＣｏおよびＣだけである材料（ＳｎＣｏＣ）に限られない。すなわち、ＳｎＣｏＣ含有材料は、例えば、必要に応じて、さらにＳｉ、Ｆｅ、Ｎｉ、Ｃｒ、Ｉｎ、Ｎｂ、Ｇｅ、Ｔｉ、Ｍｏ、Ａｌ、Ｐ、ＧａまたはＢｉなどのいずれか１種類または２種類以上を構成元素として含んでいてもよい。
【００５６】
このＳｎＣｏＣ含有材料の他、Ｓｎ、Ｃｏ、ＦｅおよびＣを構成元素として含む材料（ＳｎＣｏＦｅＣ含有材料）も好ましい。このＳｎＣｏＦｅＣ含有材料の組成は、任意である。一例を挙げると、Ｆｅの含有量を少なめに設定する場合の組成は、以下の通りである。Ｃの含有量は９．９質量％〜２９．７質量％、Ｆｅの含有量は０．３質量％〜５．９質量％、ＳｎおよびＣｏの含有量の割合（Ｃｏ／（Ｓｎ＋Ｃｏ））は３０質量％〜７０質量％である。また、Ｆｅの含有量を多めに設定する場合の組成は、以下の通りである。Ｃの含有量は１１．９質量％〜２９．７質量％、Ｓｎ、ＣｏおよびＦｅの含有量の割合（（Ｃｏ＋Ｆｅ）／（Ｓｎ＋Ｃｏ＋Ｆｅ））は２６．４質量％〜４８．５質量％、ＣｏおよびＦｅの含有量の割合（Ｃｏ／（Ｃｏ＋Ｆｅ））は９．９質量％〜７９．５質量％である。このような組成範囲で高いエネルギー密度が得られるからである。このＳｎＣｏＦｅＣ含有材料の物性（半値幅など）は、上記したＳｎＣｏＣ含有材料と同様である。
【００５７】
この他、負極材料は、例えば、金属酸化物または高分子化合物などでもよい。金属酸化物は、例えば、酸化鉄、酸化ルテニウムまたは酸化モリブデンなどである。高分子化合物は、例えば、ポリアセチレン、ポリアニリンまたはポリピロールなどである。
【００５８】
負極活物質層１４Ｂは、例えば、塗布法、気相法、液相法、溶射法または焼成法（焼結法）、あるいはそれらの２種類以上の方法により形成されている。塗布法とは、例えば、粒子（粉末）状の負極活物質を負極結着剤などと混合したのち、有機溶剤などの溶媒に分散させてから負極集電体１４Ａに塗布する方法である。気相法は、例えば、物理堆積法または化学堆積法などである。より具体的には、例えば、真空蒸着法、スパッタ法、イオンプレーティング法、レーザーアブレーション法、熱化学気相成長、化学気相成長（ＣＶＤ）法またはプラズマ化学気相成長法などである。液相法は、例えば、電解鍍金法または無電解鍍金法などである。溶射法とは、溶融状態または半溶融状態の負極活物質を負極集電体１４Ａに噴き付ける方法である。焼成法とは、例えば、塗布法を用いて負極集電体１４Ａに塗布したのち、負極結着剤などの融点よりも高い温度で熱処理する方法である。この焼成法としては、例えば、雰囲気焼成法、反応焼成法またはホットプレス焼成法などの公知の手法を用いることができる。
【００５９】
この二次電池では、上記したように、充電途中において負極１４にリチウム金属が意図せずに析出することを防止するために、リチウムイオンを吸蔵放出可能である負極材料の電気化学当量は正極の電気化学当量よりも大きくなっていることが好ましい。また、完全充電時の開回路電圧（すなわち電池電圧）が４．２５Ｖ以上であると、４．２Ｖである場合と比較して、同じ正極活物質を用いても単位質量当たりのリチウムイオンの放出量が多くなるため、それに応じて正極活物質と負極活物質との量が調整されている。これにより、高いエネルギー密度が得られるようになっている。
【００６０】
［セパレータ］
セパレータ１５は、正極１３と負極１４とを隔離して、両極の接触に起因する電流の短絡を防止しながらリチウムイオンを通過させるものである。このセパレータ１５は、図３に示したように、多孔質の基材層１５Ａと、その基材層１５Ａの片面または両面に塗布形成された高分子化合物層１５Ｂとを含んでいる。正極１３および負極１４に対するセパレータ１５の密着性が向上するため、巻回電極体１０の歪みが抑制されるからである。これにより、電解液の分解反応が抑制されると共に、基材層１５Ａに含浸された電解液の漏液も抑制されるため、充放電を繰り返しても抵抗が上昇しにくくなると共に、二次電池が膨れにくくなる。
【００６１】
上記した「片面」とは、基材層１５Ａのうちの正極１３と対向する面、または負極１４と対向する面のうちのいずれか一方であり、「両面」とは、正極１３と対向する面、および負極１４と対向する面の双方である。なお、図３では、高分子化合物層１５Ｂが基材層１５Ａの両面に設けられている場合を示している。
【００６２】
基材層１５Ａは、例えば、合成樹脂またはセラミックなどの多孔質膜であり、２種類以上の多孔質膜が積層された積層膜でもよい。合成樹脂の種類は、特に限定されないが、例えば、ポリオレフィンなどの高分子材料のいずれか１種類または２種類以上である。このポリオレフィンは、例えば、ポリエチレン、ポリプロピレンまたはポリテトラフルオロエチレンなどであり、他の高分子材料でもよい。
【００６３】
高分子化合物層１５Ｂは、上記したように、基材層１５Ａの表面に塗布形成されている。高分子化合物層１５Ｂの形成工程において、溶解状態または分散状態にある高分子化合物層１５Ｂの形成材料（後述する高分子材料）が多孔質の基材層１５Ａに含浸するため、基材層１５Ａに対する高分子化合物層１５Ｂの密着性などが向上するからである。この「塗布形成」とは、上記したように、高分子化合物層１５Ｂの形成材料（後述する高分子材料および無機酸化物）が有機溶剤などに分散または溶解されたのち、その溶液が基材層１５Ａの表面に塗布されてから乾燥されることを意味している。ただし、溶液中に基材層１５Ａが浸漬されたのち、その基材層１５Ａが溶液中から引き上げられてから乾燥されてもよい。
【００６４】
この高分子化合物層１５Ｂは、無機酸化物の粒子が分散された高分子材料を含んでいる。無機酸化物の粒子が分散されていない場合と比較して、サイクル特性および電池膨れ特性などがより向上するからである。
【００６５】
高分子材料の種類は、特に限定されないが、中でも、ポリフッ化ビニリデン、ポリビニルホルマール、ポリアクリル酸エステルまたはメタクリル酸メチルなどのいずれか１種類または２種類以上であることが好ましい。物理的強度に優れていると共に、電気化学的に安定だからである。ただし、高分子材料は、上記以外の材料でもよい。
【００６６】
無機酸化物の種類は、特に限定されないが、中でも、酸化アルミニウム、酸化ケイ素または酸化チタンなどのいずれか１種類または２種類以上であることが好ましい。より高い効果が得られるからである。この無機酸化物の粒子を含む高分子化合物層１５Ｂを形成するためには、例えば、上記した塗布用または浸漬用の溶液中に無機酸化物の粒子を分散させればよい。なお、高分子化合物層１５Ｂ中における無機酸化物の含有量は、任意でよい。
【００６７】
この無機酸化物の一次粒子の平均粒径（平均一次粒子径）は、約０．０１μｍ〜５μｍである。平均一次粒子径が範囲外である場合と比較して、電池膨れ特性がより向上するからである。なお、無機酸化物の「平均一次粒子径」とは、いわゆる一次粒子の平均粒径であり、その測定手順は、上記したリチウム含有化合物の平均一次粒子径の測定手順と同様である。
【００６８】
［電解質層］
電解質層１６は、高分子化合物により電解液が保持されたものであり、いわゆるゲル状の電解質である。高いイオン伝導率（例えば、室温で１ｍＳ／ｃｍ以上）が得られると共に、電解液の漏液が防止されるからである。この電解質層１６は、必要に応じて、添加剤などの他の材料を含んでいてもよい。
【００６９】
高分子化合物は、高分子材料のいずれか１種類または２種類以上を含んでいる。この高分子材料は、例えば、ポリアクリロニトリル、ポリフッ化ビニリデン、ポリテトラフルオロエチレン、ポリヘキサフルオロプロピレン、ポリエチレンオキサイド、ポリプロピレンオキサイド、ポリフォスファゼン、ポリシロキサン、ポリフッ化ビニル、ポリ酢酸ビニル、ポリビニルアルコール、ポリメタクリル酸メチル、ポリアクリル酸、ポリメタクリル酸、スチレン−ブタジエンゴム、ニトリル−ブタジエンゴム、ポリスチレン、またはポリカーボネートなどであり、この他、共重合体でもよい。この共重合体は、例えば、フッ化ビニリデンとヘキサフルオロピレンとの共重合体などである。中でも、ポリフッ化ビニリデン、またはフッ化ビニリデンとヘキサフルオロピレンとの共重合体が好ましく、ポリフッ化ビニリデンがより好ましい。電気化学的に安定だからである。
【００７０】
電解液は、溶媒および電解質塩を含んでおり、必要に応じて、添加剤などの他の材料を含んでいてもよい。
【００７１】
溶媒は、有機溶媒などの非水溶媒のいずれか１種類または２種類以上を含んでいる。この非水溶媒は、例えば、環状炭酸エステル、鎖状炭酸エステル、ラクトン、鎖状カルボン酸エステルまたはニトリルなどである。優れた電池容量、サイクル特性および保存特性などが得られるからである。環状炭酸エステルは、例えば、炭酸エチレン、炭酸プロピレンまたは炭酸ブチレンなどであり、鎖状炭酸エステルは、例えば、炭酸ジメチル、炭酸ジエチル、炭酸エチルメチルまたは炭酸メチルプロピルなどである。ラクトンは、例えば、γ−ブチロラクトンまたはγ−バレロラクトンなどである。カルボン酸エステルは、例えば、酢酸メチル、酢酸エチル、プロピオン酸メチル、プロピオン酸エチル、酪酸メチル、イソ酪酸メチル、トリメチル酢酸メチルまたはトリメチル酢酸エチルなどである。ニトリルは、例えば、アセトニトリル、グルタロニトリル、アジポニトリル、メトキシアセトニトリルまたは３−メトキシプロピオニトリルなどである。
【００７２】
この他、非水溶媒は、例えば、１，２−ジメトキシエタン、テトラヒドロフラン、２−メチルテトラヒドロフラン、テトラヒドロピラン、１，３−ジオキソラン、４−メチル−１，３−ジオキソラン、１，３−ジオキサン、１，４−ジオキサン、Ｎ，Ｎ−ジメチルホルムアミド、Ｎ−メチルピロリジノン、Ｎ−メチルオキサゾリジノン、Ｎ，Ｎ’−ジメチルイミダゾリジノン、ニトロメタン、ニトロエタン、スルホラン、燐酸トリメチル、またはジメチルスルホキシドなどでもよい。同様の利点が得られるからである。
【００７３】
中でも、炭酸エチレン、炭酸プロピレン、炭酸ジメチル、炭酸ジエチルおよび炭酸エチルメチルのうちの少なくとも１種が好ましい。より優れた電池容量、サイクル特性および保存特性などが得られるからである。この場合には、炭酸エチレンまたは炭酸プロピレンなどの高粘度（高誘電率）溶媒（例えば比誘電率ε≧３０）と、炭酸ジメチル、炭酸エチルメチルまたは炭酸ジエチルなどの低粘度溶媒（例えば粘度≦１ｍＰａ・ｓ）との組み合わせがより好ましい。電解質塩の解離性およびイオンの移動度が向上するからである。
【００７４】
特に、溶媒は、不飽和環状炭酸エステルのいずれか１種類または２種類以上を含んでいることが好ましい。充放電時において主に負極１４の表面に安定な保護膜が形成されるため、電解液の分解反応が抑制されるからである。この不飽和環状炭酸エステルとは、１または２以上の不飽和炭素結合（炭素間二重結合）を有する環状炭酸エステルである。不飽和環状炭酸エステルの具体例は、炭酸ビニレン、炭酸ビニルエチレンまたは炭酸メチレンエチレンなどであり、これ以外の化合物でもよい。溶媒中における不飽和環状炭酸エステルの含有量は、特に限定されないが、例えば、０．０１重量％〜１０重量％である。
【００７５】
また、溶媒は、ハロゲン化炭酸エステルのいずれか１種類または２種類以上を含んでいることが好ましい。充放電時において主に負極１４の表面に安定な保護膜が形成されるため、電解液の分解反応が抑制されるからである。このハロゲン化炭酸エステルは、１または２以上のハロゲンを構成元素として含む環状または鎖状の炭酸エステルである。環状のハロゲン化炭酸エステルは、例えば、４−フルオロ−１，３−ジオキソラン−２−オンまたは４，５−ジフルオロ−１，３−ジオキソラン−２−オンなどである。鎖状のハロゲン化炭酸エステルは、例えば、炭酸フルオロメチルメチル、炭酸ビス（フルオロメチル）または炭酸ジフルオロメチルメチルなどである。ただし、ハロゲン化炭酸エステルの具体例は、上記以外の化合物でもよい。溶媒中におけるハロゲン化炭酸エステルの含有量は、特に限定されないが、例えば、０．０１重量％〜５０重量％である。
【００７６】
また、溶媒は、スルトン（環状スルホン酸エステル）を含んでいることが好ましい。電解液の化学的安定性がより向上するからである。このスルトンは、例えば、プロパンスルトンまたはプロペンスルトンなどであり、これ以外の化合物でもよい。溶媒中におけるスルトンの含有量は、特に限定されないが、例えば、０．５重量％〜５重量％である。
【００７７】
さらに、溶媒は、酸無水物を含んでいることが好ましい。電解液の化学的安定性がより向上するからである。この酸無水物は、例えば、例えば、カルボン酸無水物、ジスルホン酸無水物、またはカルボン酸スルホン酸無水物などである。カルボン酸無水物は、例えば、無水コハク酸、無水グルタル酸または無水マレイン酸などである。ジスルホン酸無水物は、例えば、無水エタンジスルホン酸または無水プロパンジスルホン酸などである。カルボン酸スルホン酸無水物は、例えば、無水スルホ安息香酸、無水スルホプロピオン酸または無水スルホ酪酸などである。ただし、酸無水物の具体例は、上記以外の化合物でもよい。溶媒中における酸無水物の含有量は、特に限定されないが、例えば、０．５重量％〜５重量％である。
【００７８】
ここで、ゲル状の電解質である電解質層１６において、電解液の溶媒とは、液状の溶媒だけでなく、電解質塩を解離させることが可能なイオン伝導性を有する材料まで含む広い概念である。よって、イオン伝導性を有する高分子化合物を用いる場合には、その高分子化合物も溶媒に含まれる。
【００７９】
電解質塩は、例えば、リチウム塩などの塩のいずれか１種類または２種類以上を含んでいる。ただし、電解質塩は、例えば、リチウム塩以外の他の塩（例えばリチウム塩以外の軽金属塩）を含んでいてもよい。
【００８０】
このリチウム塩は、例えば、六フッ化リン酸リチウム（ＬｉＰＦ6 ）、四フッ化ホウ酸リチウム（ＬｉＢＦ4 ）、過塩素酸リチウム（ＬｉＣｌＯ4 ）、六フッ化ヒ酸リチウム（ＬｉＡｓＦ6 ）、テトラフェニルホウ酸リチウム（ＬｉＢ（Ｃ6 Ｈ5 ）4 ）、メタンスルホン酸リチウム（ＬｉＣＨ3 ＳＯ3 ）、トリフルオロメタンスルホン酸リチウム（ＬｉＣＦ3 ＳＯ3 ）、テトラクロロアルミン酸リチウム（ＬｉＡｌＣｌ4 ）、六フッ化ケイ酸二リチウム（Ｌｉ2 ＳｉＦ6 ）、塩化リチウム（ＬｉＣｌ）、または臭化リチウム（ＬｉＢｒ）であり、これ以外の化合物でもよい。優れた電池容量、サイクル特性および保存特性などが得られるからである。
【００８１】
中でも、ＬｉＰＦ6 、ＬｉＢＦ4 、ＬｉＣｌＯ4 およびＬｉＡｓＦ6 のうちの少なくとも１種類が好ましく、ＬｉＰＦ6 がより好ましい。内部抵抗が低下するため、より高い効果が得られるからである。
【００８２】
電解質塩の含有量は、特に限定されないが、中でも、溶媒に対して０．３ｍｏｌ／ｋｇ〜３．０ｍｏｌ／ｋｇであることが好ましい。高いイオン伝導性が得られるからである。
【００８３】
なお、ゲル状の電解質層１６に代えて、電解液をそのまま用いてもよい。この場合には、電解液がセパレータ１５に含浸される。
【００８４】
［二次電池の動作］
この二次電池では、例えば、充電時において、正極１３から放出されたリチウムイオンが電解質層１６を介して負極１４に吸蔵されると共に、放電時において、負極１４から放出されたリチウムイオンが電解質層１６を介して正極１３に吸蔵される。
【００８５】
［二次電池の製造方法］
ゲル状の電解質層１６を備えた二次電池は、例えば、以下の３種類の手順により製造される。
【００８６】
第１手順では、最初に、正極１３を作製する。上記した組成および平均一次粒子径を有するリチウム含有化合物を含む正極活物質と、必要に応じて正極結着剤および正極導電剤などとを混合して、正極合剤とする。続いて、有機溶剤などに正極合剤を分散させて、ペースト状の正極合剤スラリーとする。続いて、正極集電体１３Ａの両面に正極合剤スラリーを塗布してから乾燥させて、正極活物質層１３Ｂを形成する。続いて、必要に応じて加熱しながら、ロールプレス機などを用いて正極活物質層１３Ｂを圧縮成型する。この場合には、圧縮成型を複数回繰り返してもよい。
【００８７】
また、上記した正極１３と同様の手順により、負極１４を作製する。負極活物質と、必要に応じて負極結着剤および負極導電剤などとが混合された負極合剤を有機溶剤などに分散させて、ペースト状の負極合剤スラリーとする。続いて、負極集電体１４Ａの両面に負極合剤スラリーを塗布してから乾燥させて負極活物質層１４Ｂを形成したのち、必要に応じて負極活物質層１４Ｂを圧縮成型する。
【００８８】
また、セパレータ１５を形成する。高分子材料を有機溶剤などに溶解させたのち、その溶液中に無機酸化物の粒子を分散させて、ペースト状の高分子スラリーとする。続いて、基材層１５Ａの両面に高分子スラリーを塗布してから乾燥させて、無機酸化物の粒子が分散された高分子材料を含む高分子化合物層１５Ｂを形成する。
【００８９】
また、電解液と、高分子化合物と、有機溶剤などとを含む前駆溶液を調製したのち、その前駆溶液を正極１３および負極１４に塗布して、ゲル状の電解質層１６を形成する。続いて、溶接法などを用いて正極集電体１３Ａに正極リード１１を取り付けると共に、同様に溶接法などを用いて負極集電体１４Ａに負極リード１２を取り付ける。続いて、正極１３と負極１４とをセパレータ１５を介して積層してから巻回させて巻回電極体１０を作製したのち、その最外周部に保護テープ１７を貼り付ける。続いて、２枚のフィルム状の外装部材２０の間に巻回電極体１０を挟み込んだのち、熱融着法などを用いて外装部材２０の外周縁部同士を接着させて、その外装部材２０の内部に巻回電極体１０を封入する。この場合には、正極リード１１および負極リード１２と外装部材２０との間に密着フィルム２１を挿入する。
【００９０】
第２手順では、正極１３に正極リード１１を取り付けると共に、負極１４に負極リード１２を取り付ける。続いて、セパレータ１５を介して正極１３および負極１４を積層してから巻回させて、巻回電極体１０の前駆体である巻回体を作製したのち、その最外周部に保護テープ１７を貼り付ける。続いて、２枚のフィルム状の外装部材２０の間に巻回体を挟み込んだのち、熱融着法などを用いて一辺の外周縁部を除いた残りの外周縁部を接着させて、袋状の外装部材２０の内部に巻回体を収納する。続いて、電解液と、高分子化合物の原料であるモノマーと、重合開始剤と、必要に応じて重合禁止剤などの他の材料とを含む電解質用組成物を調製して袋状の外装部材２０の内部に注入したのち、熱融着法などを用いて外装部材２０を密封する。続いて、モノマーを熱重合させて、高分子化合物を形成する。これにより、ゲル状の電解質層１６が形成される。
【００９１】
第３手順では、高分子化合物が両面に塗布されたセパレータ１５を用いることを除き、上記した第２手順と同様に、巻回体を作製して袋状の外装部材２０の内部に収納する。このセパレータ１５に塗布する高分子化合物は、例えば、フッ化ビニリデンを成分とする重合体（単独重合体、共重合体または多元共重合体）などである。具体的には、ポリフッ化ビニリデン、フッ化ビニリデンおよびヘキサフルオロプロピレンを成分とする二元系共重合体、またはフッ化ビニリデン、ヘキサフルオロプロピレンおよびクロロトリフルオロエチレンを成分とする三元系共重合体などである。なお、フッ化ビニリデンを成分とする重合体と一緒に、他の１種類または２種類以上の高分子化合物を用いてもよい。続いて、電解液を調製して外装部材２０の内部に注入したのち、熱融着法などを用いて外装部材２０の開口部を密封する。続いて、外装部材２０に加重をかけながら加熱して、高分子化合物を介してセパレータ１５を正極１３および負極１４に密着させる。これにより、電解液が高分子化合物に含浸するため、その高分子化合物がゲル化して電解質層１６が形成される。
【００９２】
［二次電池の作用および効果］
このリチウムイオン二次電池によれば、正極１３は、上記した組成および平均一次粒子径を有するリチウム含有化合物を含んでいる。また、セパレータ１５は、多孔質の基材層１５Ａと、その基材層１５Ａに塗布形成された高分子化合物層１５Ｂとを含んでおり、その高分子化合物層１５Ｂは、上記した平均一次粒子径を有する無機酸化物の粒子が分散された高分子材料を含んでいる。この場合には、上記したように、リチウム含有化合物の組成および平均一次粒子径が適正化されると共に、無機酸化物の平均一次粒子径が適正化されるため、高いエネルギー密度が得られると共に、サイクル特性および負荷特性が向上する。しかも、基材層１５Ａに対する高分子化合物層１５Ｂの密着性が向上するため、サイクル特性などがより向上すると共に、充放電を繰り返しても二次電池が膨れにくくなる。よって、優れた電池特性を得ることができる。
【００９３】
特に、高分子化合物層１５Ｂの高分子材料がポリフッ化ビニリデンなどであり、または無機酸化物が酸化アルミニウムなどであれば、より高い効果を得ることができる。
【００９４】
なお、正極１３、負極１４、セパレータ１５および電解液がフィルム状の外装部材２０の内部に収納されているラミネートフィルム型の二次電池では、電解液の分解反応時などに発生するガスに起因して、電池膨れがより顕在化しやすい傾向にある。よって、電池膨れ特性が向上する観点において、ラミネートフィルム型の二次電池ではより高い効果を得ることができる。
【００９５】
＜１−２．リチウム金属二次電池＞
ここで説明する二次電池は、負極の容量がリチウム金属の析出および溶解により表されるリチウム二次電池（リチウム金属二次電池）である。この二次電池は、負極活物質層１４Ｂがリチウム金属により構成されていることを除き、上記したリチウムイオン二次電池と同様の構成を有していると共に、同様の手順により製造される。ただし、セパレータ１５には、液状の電解質である電解液が含浸されている。
【００９６】
この二次電池は、負極活物質としてリチウム金属を用いているため、高いエネルギー密度が得られるようになっている。負極活物質層１４Ｂは、組み立て時から既に存在するようにしてもよいが、組み立て時には存在せず、充電時に析出したリチウム金属により構成されるようにしてもよい。また、負極活物質層１４Ｂを集電体としても利用して、負極集電体１４Ａを省略してもよい。
【００９７】
この二次電池では、例えば、充電時において、正極１３からリチウムイオンが放出され、電解液を介して負極集電体１４Ａの表面にリチウム金属となって析出する。また、例えば、放電時において、負極活物質層１４Ｂからリチウム金属がリチウムイオンとなって溶出し、電解液を介して正極１３に吸蔵される。
【００９８】
このリチウム金属二次電池によれば、正極１３およびセパレータ１５が上記したリチウムイオン二次電池と同様の構成を有しているので、そのリチウムイオン二次電池と同様の理由により、優れた電池特性を得ることができる。これ以外の作用および効果は、リチウムイオン二次電池と同様である。
【００９９】
＜２．二次電池の用途＞
次に、上記した二次電池の適用例について説明する。
【０１００】
二次電池の用途は、その二次電池を駆動用の電源または電力蓄積用の電力貯蔵源などとして使用可能な機械、機器、器具、装置またはシステム（複数の機器などの集合体）などであれば、特に限定されない。なお、電源として使用される二次電池は、主電源（優先的に使用される電源）でもよいし、補助電源（主電源に代えて、または主電源から切り換えて使用される電源）でもよい。二次電池を補助電源として使用する場合、主電源の種類は二次電池に限られない。
【０１０１】
二次電池の用途は、例えば、以下の通りである。ビデオカメラ、デジタルスチルカメラ、携帯電話機、ノート型パソコン、コードレス電話機、ヘッドホンステレオ、携帯用ラジオ、携帯用テレビまたは携帯用情報端末などの電子機器（携帯用電子機器を含む）である。電気シェーバなどの携帯用生活器具である。バックアップ電源またはメモリーカードなどの記憶用装置である。電動ドリルまたは電動鋸などの電動工具である。着脱可能な電源としてノート型パソコンなどに用いられる電池パックである。ペースメーカまたは補聴器などの医療用電子機器である。電気自動車（ハイブリッド自動車を含む）などの電動車両である。非常時などに備えて電力を蓄積しておく家庭用バッテリシステムなどの電力貯蔵システムである。もちろん、上記以外の用途でもよい。
【０１０２】
中でも、二次電池は、電池パック、電動車両、電力貯蔵システム、電動工具または電子機器などに適用されることが有効である。優れた電池特性が要求されるため、本技術の二次電池を用いることで、有効に性能向上を図ることができるからである。なお、電池パックは、二次電池を用いた電源であり、いわゆる組電池などである。電動車両は、二次電池を駆動用電源として作動（走行）する車両であり、上記したように、二次電池以外の駆動源を併せて備えた自動車（ハイブリッド自動車など）でもよい。電力貯蔵システムは、二次電池を電力貯蔵源として用いるシステムである。例えば、家庭用の電力貯蔵システムでは、電力貯蔵源である二次電池に電力が蓄積されており、その電力が必要に応じて消費されるため、家庭用の電気製品などが使用可能になる。電動工具は、二次電池を駆動用の電源として可動部（例えばドリルなど）が可動する工具である。電子機器は、二次電池を駆動用の電源（電力供給源）として各種機能を発揮する機器である。
【０１０３】
ここで、二次電池のいくつかの適用例について具体的に説明する。なお、以下で説明する各適用例の構成はあくまで一例であるため、適宜変更可能である。
【０１０４】
＜２−１．電池パック＞
図４は、電池パックのブロック構成を表している。この電池パックは、例えば、プラスチック材料などにより形成された筐体６０の内部に、制御部６１と、電源６２と、スイッチ部６３と、電流測定部６４と、温度検出部６５と、電圧検出部６６と、スイッチ制御部６７と、メモリ６８と、温度検出素子６９と、電流検出抵抗７０と、正極端子７１および負極端子７２とを備えている。
【０１０５】
制御部６１は、電池パック全体の動作（電源６２の使用状態を含む）を制御するものであり、例えば、中央演算処理装置（ＣＰＵ）などを含んでいる。電源６２は、１または２以上の二次電池（図示せず）を含んでいる。この電源６２は、例えば、２以上の二次電池を含む組電池であり、それらの二次電池の接続形式は、直列でもよいし、並列でもよいし、双方の混合型でもよい。一例を挙げると、電源６２は、２並列３直列となるように接続された６つの二次電池を含んでいる。
【０１０６】
スイッチ部６３は、制御部６１の指示に応じて電源６２の使用状態（電源６２と外部機器との接続の可否）を切り換えるものである。このスイッチ部６３は、例えば、充電制御スイッチ、放電制御スイッチ、充電用ダイオードおよび放電用ダイオード（いずれも図示せず）などを含んでいる。充電制御スイッチおよび放電制御スイッチは、例えば、金属酸化物半導体を用いた電界効果トランジスタ（ＭＯＳＦＥＴ）などの半導体スイッチである。
【０１０７】
電流測定部６４は、電流検出抵抗７０を用いて電流を測定して、その測定結果を制御部６１に出力するものである。温度検出部６５は、温度検出素子６９を用いて温度を測定して、その測定結果を制御部６１に出力するようになっている。この温度測定結果は、例えば、異常発熱時に制御部６１が充放電制御を行う場合や、制御部６１が残容量の算出時に補正処理を行うために用いられる。電圧検出部６６は、電源６２中における二次電池の電圧を測定して、その測定電圧アナログ−デジタル（ＡＤ）変換して制御部６１に供給するものである。
【０１０８】
スイッチ制御部６７は、電流測定部６４および電圧測定部６６から入力される信号に応じて、スイッチ部６３の動作を制御するものである。
【０１０９】
このスイッチ制御部６７は、例えば、電池電圧が過充電検出電圧に到達した場合に、スイッチ部６３（充電制御スイッチ）を切断して、電源６２の電流経路に充電電流が流れないように制御する。これにより、電源６２では、放電用ダイオードを介して放電のみが可能になる。なお、スイッチ制御部６７は、例えば、充電時に大電流が流れた場合に、充電電流を遮断するようになっている。
【０１１０】
また、スイッチ制御部６７は、例えば、電池電圧が過放電検出電圧に到達した場合に、スイッチ部６３（放電制御スイッチ）を切断して、電源６２の電流経路に放電電流が流れないように制御する。これにより、電源６２では、充電用ダイオードを介して充電のみが可能になる。なお、スイッチ制御部６７は、例えば、放電時に大電流が流れた場合に、放電電流を遮断するようになっている。
【０１１１】
なお、二次電池では、例えば、過充電検出電圧は４．２０Ｖ±０．０５Ｖであり、過放電検出電圧は２．４Ｖ±０．１Ｖである。
【０１１２】
メモリ６８は、例えば、不揮発性メモリであるＥＥＰＲＯＭなどである。このメモリ６８には、例えば、制御部６１により演算された数値や、製造工程段階で測定された二次電池の情報（例えば、初期状態の内部抵抗など）が記憶されている。なお、メモリ６８に二次電池の満充電容量を記憶させておけば、制御部１０が残容量などの情報を把握できる。
【０１１３】
温度検出素子６９は、電源６２の温度を測定して、その測定結果を制御部６１に出力するものであり、例えば、サーミスタなどである。
【０１１４】
正極端子７１および負極端子７２は、電池パックを用いて稼働される外部機器（例えばノート型のパーソナルコンピュータなど）や、電池パックを充電するために用いられる外部機器（例えば充電器など）に接続される端子である。電源６２の充放電は、正極端子７１および負極端子７２を介して行われる。
【０１１５】
＜２−２．電動車両＞
図５は、電動車両の一例であるハイブリッド自動車のブロック構成を表している。この電動車両は、例えば、金属製の筐体７３の内部に、制御部７４と、エンジン７５と、電源７６と、駆動用のモータ７７と、差動装置７８と、発電機７９と、トランスミッション８０およびクラッチ８１と、インバータ８２，８３と、各種センサ８４とを備えている。この他、電動車両は、例えば、差動装置７８およびトランスミッション８０に接続された前輪用駆動軸８５および前輪８６と、後輪用駆動軸８７および後輪８８とを備えている。
【０１１６】
この電動車両は、エンジン７５またはモータ７７のいずれか一方を駆動源として走行可能である。エンジン７５は、主要な動力源であり、例えば、ガソリンエンジンなどである。エンジン７５を動力源とする場合、エンジン７５の駆動力（回転力）は、例えば、駆動部である差動装置７８、トランスミッション８０およびクラッチ８１を介して前輪８６または後輪８８に伝達される。なお、エンジン７５の回転力は発電機７９にも伝達され、その回転力により発電機７９が交流電力を発生させると共に、その交流電力はインバータ８３を介して直流電力に変換され、電源７６に蓄積される。一方、変換部であるモータ７７を動力源とする場合、電源７６から供給された電力（直流電力）がインバータ８２を介して交流電力に変換され、その交流電力によりモータ７７が駆動する。このモータ７７により電力から変換された駆動力（回転力）は、例えば、駆動部である差動装置７８、トランスミッション８０およびクラッチ８１を介して前輪８６または後輪８８に伝達される。
【０１１７】
なお、図示しない制動機構を介して電動車両が減速すると、その減速時の抵抗力がモータ７７に回転力として伝達され、その回転力によりモータ７７が交流電力を発生させるようにしてもよい。この交流電力はインバータ８２を介して直流電力に変換され、その直流回生電力は電源７６に蓄積されることが好ましい。
【０１１８】
制御部７４は、電動車両全体の動作を制御するものであり、例えば、ＣＰＵなどを含んでいる。電源７６は、１または２以上の二次電池（図示せず）を含んでいる。この電源７６は、外部電源と接続され、その外部電源から電力供給を受けることで電力を蓄積可能になっていてもよい。各種センサ８４は、例えば、エンジン７５の回転数を制御したり、図示しないスロットルバルブの開度（スロットル開度）を制御するために用いられる。この各種センサ８４は、例えば、速度センサ、加速度センサ、エンジン回転数センサなどを含んでいる。
【０１１９】
なお、上記では電動車両としてハイブリッド自動車について説明したが、電動車両は、エンジン７５を用いずに電源７６およびモータ７７だけを用いて作動する車両（電気自動車）でもよい。
【０１２０】
＜２−３．電力貯蔵システム＞
図６は、電力貯蔵システムのブロック構成を表している。この電力貯蔵システムは、例えば、一般住宅または商業用ビルなどの家屋８９の内部に、制御部９０と、電源９１と、スマートメータ９２と、パワーハブ９３とを備えている。
【０１２１】
ここでは、電源９１は、例えば、家屋８９の内部に設置された電気機器９４に接続されていると共に、家屋８９の外部に停車された電動車両９６に接続可能になっている。また、電源９１は、例えば、家屋８９に設置された自家発電機９５にパワーハブ９３を介して接続されていると共に、スマートメータ９２およびパワーハブ９３を介して外部の集中型電力系統９７に接続可能になっている。
【０１２２】
なお、電気機器９４は、例えば、１または２以上の家電製品を含んでおり、その家電製品は、例えば、冷蔵庫、エアコン、テレビまたは給湯器などである。自家発電機９５は、例えば、太陽光発電機または風力発電機などの１種類または２種類以上である。電動車両９６は、例えば、電気自動車、電気バイクまたはハイブリッド自動車などの１種類または２種類以上である。集中型電力系統９７は、例えば、火力発電所、原子力発電所、水力発電所または風力発電所などの１種類または２種類以上である。
【０１２３】
制御部９０は、電力貯蔵システム全体の動作（電源９１の使用状態を含む）を制御するものであり、例えば、ＣＰＵなどを含んでいる。電源９１は、１または２以上の二次電池（図示せず）を含んでいる。スマートメータ９２は、例えば、電力需要側の家屋８９に設置されるネットワーク対応型の電力計であり、電力供給側と通信可能になっている。これに伴い、スマートメータ９２は、例えば、必要に応じて外部と通信しながら、家屋８９における需要・供給のバランスを制御し、効率的で安定したエネルギー供給を可能にするようになっている。
【０１２４】
この電力貯蔵システムでは、例えば、外部電源である集中型電力系統９７からスマートメータ９２およびパワーハブ９３を介して電源９１に電力が蓄積されると共に、独立電源である太陽光発電機９５からパワーハブ９３を介して電源９１に電力が蓄積される。この電源９１に蓄積された電力は、制御部９０の指示に応じて、必要に応じて電気機器９４または電動車両９６に供給されるため、その電気機器９４が稼働可能になると共に、電動車両９６が充電可能になる。すなわち、電力貯蔵システムは、電源９１を用いて、家屋８９内における電力の蓄積および供給を可能にするシステムである。
【０１２５】
電源９１に蓄積された電力は、任意に利用可能である。このため、例えば、電気使用量が安い深夜に集中型電力系統９７から電源９１に電力を蓄積しておき、その電源９１に蓄積しておいた電力を電気使用量が高い日中に用いることができる。
【０１２６】
なお、上記した電力貯蔵システムは、１戸（１世帯）ごとに設置されていてもよいし、複数戸（複数世帯）ごとに設置されていてもよい。
【０１２７】
＜２−４．電動工具＞
図７は、電動工具のブロック構成を表している。この電動工具は、例えば、電動ドリルであり、プラスチック材料などにより形成された工具本体９８の内部に、制御部９９と、電源１００とを備えている。この工具本体９８には、例えば、可動部であるドリル部１０１が稼働（回転）可能に取り付けられている。
【０１２８】
制御部９９は、電動工具全体の動作（電源１００の使用状態を含む）を制御するものであり、例えば、ＣＰＵなどを含んでいる。電源１００は、１または２以上の二次電池（図示せず）を含んでいる。この制御物９９は、図示しない動作スイッチの操作に応じて、必要に応じて電源１００からドリル部１０１に電力を供給して可動させるようになっている。
【実施例】
【０１２９】
本技術の具体的な実施例について、詳細に説明する。
【０１３０】
（実験例１〜４３）
以下の手順により、図１〜図３に示したラミネートフィルム型のリチウムイオン二次電池を作製した。
【０１３１】
正極１３を作製する場合には、最初に、後述する合成手順により、表１〜表３に示した組成および平均一次粒子径（μｍ）を有するリチウム含有化合物を準備した。このリチウム含有化合物の平均一次粒子径の算出手順（ｎ数＝３００）は、上記した通りである。続いて、正極活物質（リチウム含有化合物）９０質量部と、正極結着剤（ポリフッ化ビニリデン（ＰＶＤＦ））５質量部と、正極導電剤（黒鉛）５質量部とを混練（混練時間＝１時間）して、正極合剤とした。続いて、正極合剤を有機溶剤（Ｎ−メチル−２−ピロリドン（ＮＭＰ））に分散させて、ペースト状の正極合剤スラリーとした。続いて、コーティング装置を用いて正極集電体１３Ａ（２０μｍ厚のアルミニウム箔）の両面に正極合剤スラリーを均一に塗布してから乾燥させて、正極活物質層１３Ｂを形成した。最後に、正極活物質層１３Ｂが形成された正極集電体１３Ａを帯状に切断したのち、真空乾燥（乾燥温度＝１００℃）した。
【０１３２】
負極１４を作製する場合には、最初に、負極活物質（黒鉛）９７質量部と、負極結着剤（ＰＶＤＦ）３質量部とを混合して、負極合剤とした。続いて、負極合剤を有機溶剤（ＮＭＰ）に分散させて、ペースト状の負極合剤スラリーとした。続いて、コーティング装置を用いて負極集電体１４Ａ（１５μｍ厚の電解銅箔）の両面に負極合剤スラリーを均一に塗布してから乾燥させて、負極活物質層１４Ｂを形成した。最後に、負極活物質層１４Ｂが形成された負極集電体１４Ａを帯状に切断したのち、真空乾燥（乾燥温度＝１００℃）した。
【０１３３】
電解液を調製する場合には、溶媒に電解質塩（ＬｉＰＦ6 ）を溶解させた。この溶媒は、炭酸エチレン（ＥＣ）と、炭酸エチルメチル（ＥＭＣ）と、４−フルオロ−１，３−ジオキソラン−２−オン（ＦＥＣ）とを混合した混合溶媒である。この場合には、溶媒の混合比（質量比）をＥＣ：ＥＭＣ：ＦＥＣ＝３９：６０：１、溶媒と電解質塩との混合比（質量比）を溶媒：電解質塩＝８６：１４とした。
【０１３４】
セパレータ１５を作製する場合には、最初に、表１〜表３に示した高分子材料（平均分子量＝１５００００）を有機溶剤（ＮＭＰ）に溶解させて、高分子スラリーとした。この高分子材料は、ポリフッ化ビニリデン（ＰＶＤＦ）、ポリビニルホルマール（ＰＶＦ）、ポリアクリル酸エステル（ＰＭＡ）またはメタクリル酸メチル（ＭＭ）である。この場合には、混合比（質量比）を高分子材料：有機溶剤＝１０：９０とした。なお、必要に応じて、表１〜表３に示した平均一次粒子径を有する無機酸化物の粒子を高分子スラリー中に分散させた。この無機酸化物は、酸化アルミニウム（Ａｌ2 Ｏ3 ）、酸化ケイ素（ＳｉＯ2 ）または酸化チタン（ＴｉＯ2 ）である。この場合には、混合比（質量比）を高分子材料：無機酸化物＝１：２とした。この無機酸化物の平均一次粒子径（μｍ）の算出手順（ｎ数＝３００）は、上記した通りである。続いて、卓上コータを用いて、基材層１５Ａ（９μｍ厚の多孔質ポリエチレン（ＰＥ））の両面に高分子スラリーを塗布（塗布厚さ＝２μｍ）した。最後に、水浴を用いて塗布膜を相分離させたのち、熱風乾燥して、多孔質の高分子化合物層１５Ｂ（厚さ＝４μｍ）を形成した。なお、比較のために、基材層１５Ａの両面に高分子化合物層１５Ｂを形成せずに、その基材層１５Ａをそのままセパレータ１５の代わりに用いた。また、基材層１５Ａの両面に、無機酸化物の粒子が分散されていない高分子化合物層１５Ｂを形成した。
【０１３５】
二次電池を組み立てる場合には、最初に、正極集電体１３Ａの一端にアルミニウム製の正極リード１１を溶接すると共に、負極集電体１４Ａの一端にニッケル製の負極リード１２を溶接した。続いて、正極１３と、セパレータ１５と、負極１４と、セパレータ１５とをこの順に積層してから長手方向に巻回させたのち、保護テープ１７（粘着テープ）で巻き終わり部分を固定して、巻回電極体１０の前駆体である巻回体を形成した。続いて、外装部材２０の間に巻回体を挟み込んだのち、一辺を除く外縁部同士を熱融着して、袋状の外装部材２０の内部に巻回体を収納した。この外装部材２０は、外側から、ナイロンフィルム（厚さ＝３０μｍ）と、Ａｌ箔（厚さ＝４０μｍ）と、無延伸ポリプロピレンフィルム（厚さ＝３０μｍ）とが積層された３層構造のラミネートフィルム（総厚＝１００μｍ）である。最後に、外装部材２０の開口部から電解液２ｇを注入してセパレータ１５に含浸させた。これにより、ラミネートフィルム型の二次電池が完成した。なお、二次電池を作製する場合には、満充電時においてリチウム金属が負極１４に析出しないように正極活物質層１３Ｂの厚さを調節した。
【０１３６】
ここで、正極１３を作製するために用いたリチウム含有化合物の合成手順は、以下の通りである。正極１３を作製する場合には、比較のために、層状岩塩型の結晶構造を有するがリチウムリッチでないリチウム遷移金属リン酸化合物であるＬｉＮｉ0.5 Ｃｏ0.2 Ｍｎ0.3 Ｏ2 を用いた。また、層状岩塩型以外の結晶構造（スピネル型の結晶構造）を有するリチウム遷移金属複合酸化物であるＬｉＭｎ2 Ｏ4 も用いた。なお、表３では、ＬｉＮｉ0.5 Ｃｏ0.2 Ｍｎ0.3 Ｏ2 を「ＬｉｎＲｉＯ」と示している。
【０１３７】
ＬｉＦｅＰＯ4 を合成する場合には、最初に、リン酸リチウム（Ｌｉ3 ＰＯ4 ）の粉末とリン酸鉄（ＩＩ）・８水和物（Ｆｅ3 （ＰＯ4 ）2 ・８Ｈ2 Ｏ）の粉末とを５０ｇ秤量した。この場合には、モル比がＬｉ：Ｆｅ：Ｐ＝１：１：１となるように原料粉末の配合比を調整した。続いて、混合物を純水２００ｃｃに投入してから攪拌して原料スラリーとした。続いて、原料スラリーにマルトース５ｇを加えてタンク内で攪拌したのち、メカノケミカル（ＭＣ）法を用いて十分に混合粉砕（粉砕時間＝１２時間）して粉砕スラリーを得た。このＭＣ法では、遊星ボールミルを用いた。続いて、スプレードライ法（吸気温度＝２００℃）を用いて粉砕スラリーを乾燥造粒して前駆体の粉末を得た。最後に、不活性ガス雰囲気中（１００％Ｎ2 ）において前駆体を焼成（焼成温度＝６００℃，焼成時間＝３時間）して、ＬｉＦｅＰＯ4 を得た。
【０１３８】
ＬｉＦｅ0.5 Ｍｎ0.5 ＰＯ4 を合成する場合には、Ｌｉ3 ＰＯ4 の粉末と、リン酸マンガン（ＩＩ）・３水和物（Ｍｎ3 （ＰＯ4 ）2 ・３Ｈ2 Ｏ）の粉末と、Ｆｅ3 （ＰＯ4 ）2 ・８Ｈ2 Ｏの粉末とをモル比でＬｉ：Ｍｎ：Ｆｅ：Ｐ＝１：０．５：０．５：１となるように混合したことを除き、ＬｉＦｅＰＯ4 を合成する場合と同様の手順を経た。
【０１３９】
ＬｉＭｎＰＯ4 を合成する場合には、Ｌｉ3 ＰＯ4 の粉末と、Ｍｎ3 （ＰＯ4 ）2 ・３Ｈ2 Ｏの粉末とをモル比でＬｉ：Ｍｎ：Ｐ＝１：１：１となるように混合したことを除き、ＬｉＦｅＰＯ4 を合成する場合と同様の手順を経た。
【０１４０】
Ｌｉ1.13（Ｍｎ0.6 Ｎｉ0.2 Ｃｏ0.2 ）0.87Ａｌ0.01Ｏ2 を合成する場合には、硫酸ニッケル（ＮｉＳＯ4 ）の粉末と、硫酸コバルト（ＣｏＳＯ4 ）の粉末と、硫酸マンガン（ＭｎＳＯ4 ）の粉末と、アルミン酸ナトリウム（ＮａＡｌＯ2 ）の粉末とを混合してから水に溶解させた。続いて、十分に攪拌しながら水溶液に水酸化ナトリウム（ＮａＯＨ）を加えて、共沈物（Ｍｎ−Ｎｉ−Ｃｏ−Ａｌ複合共沈水酸化物）を得た。この場合には、モル比がＭｎ：Ｎｉ：Ｃｏ＝６０：２０：２０になると共にＡｌ：（Ｍｎ＋Ｎｉ＋Ｃｏ）＝１：８６となるように原料粉末の配合比を調整した。続いて、共沈物を水洗してから乾燥させたのち、水酸化リチウム・１水和塩を（ＬｉＯＨ・Ｈ2 Ｏ）加えて前駆体を得た。この場合には、モル比がＬｉ：（Ｍｎ＋Ｎｉ＋Ｃｏ＋Ａｌ）＝１１３：８７となるように配合比を調整した。続いて、大気中において前駆体を焼成（焼成温度＝８００℃，焼成時間＝１０時間）してから室温まで冷却して、Ｌｉ1.13（Ｍｎ0.6 Ｎｉ0.2 Ｃｏ0.2 ）0.87Ａｌ0.01Ｏ2 を得た。なお、表１〜表３では、Ｌｉ1.13（Ｍｎ0.6 Ｎｉ0.2 Ｃｏ0.2 ）0.87Ａｌ0.01Ｏ2 を「ＬｉＲｉＯ１」と示している。
【０１４１】
Ｌｉ1.13（Ｍｎ0.5 Ｎｉ0.2 Ｃｏ0.3 ）0.87Ａｌ0.01Ｏ2 を合成する場合には、モル比がＭｎ：Ｎｉ：Ｃｏ＝５０：２０：３０となるように原料粉末の配合比を調整したことを除き、Ｌｉ1.13（Ｍｎ0.6 Ｎｉ0.2 Ｃｏ0.2 ）0.87Ａｌ0.01Ｏ2 を合成する場合と同様の手順を経た。なお、表１および表２では、Ｌｉ1.13（Ｍｎ0.5 Ｎｉ0.2 Ｃｏ0.3 ）0.87Ａｌ0.01Ｏ2 を「ＬｉＲｉＯ２」と示している。
【０１４２】
二次電池の電池特性（電池容量、サイクル特性、負荷特性、保存特性および電池膨れ特性）を調べたところ、表１〜表３に示した結果が得られた。
【０１４３】
電池容量および負荷特性を調べる場合には、常温環境中（環境温度＝２３℃、以下同様）において二次電池を１サイクル充電させたのち、同環境中において二次電池を放電させて初期放電容量（ｍＡｈ）を測定した。この場合には、充電時において、１Ｃの電流で上限電圧４．２Ｖまで３時間充電すると共に、放電時において、０．２Ｃの電流で終止電圧２．５Ｖまで放電した。続いて、同環境中において二次電池を充放電させて、負荷放電容量（ｍＡｈ）を測定した。この場合には、充電時において、１Ｃの電流で上限電圧４．２Ｖまで３時間充電すると共に、放電時には、３Ｃの電流で終止電圧２．５Ｖまで放電した。なお、０．２Ｃ、１Ｃまたは３Ｃとは、それぞれ電池容量（理論容量）を５時間、１時間または１０／３時間で放電しきる電流値である。
【０１４４】
サイクル特性を調べる場合には、常温環境中において二次電池を１サイクル充放電させて放電容量を測定したのち、サイクル数の合計が５００サイクルになるまで充放電を繰り返してから放電容量を測定した。この測定結果から、容量維持率（％）＝（５００サイクル目の放電容量／１サイクル目の放電容量）×１００を算出した。充電時には、１Ｃの電流で上限電圧４．２Ｖまで３時間充電すると共に、放電時には、１Ｃの電流で終止電圧２．５Ｖまで放電した。
【０１４５】
保存特性および電池膨れ特性を調べる場合には、常温環境中において二次電池を充電させて電池厚さ（ｍｍ）を測定したのち、その充電状態の二次電池を高温環境中（環境温度＝８０℃）に１２時間保存してから再び電池厚さ（ｍｍ）を測定した。この測定結果から、膨れ（ｍｍ）＝保存後の電池厚さ−保存前の電池厚さを算出した。続いて、保存後の二次電池を常温環境中（２３℃）に１２時間静置したのち、同環境中において二次電池を放電させてから再び充放電させて保存放電容量（ｍＡｈ）を測定した。放電時には、０．２Ｃの電流で終止電圧２．５Ｖまで放電すると共に、その後の充放電時には、１Ｃの電流で上限電圧４．２Ｖまで３時間充電したのち、０．２Ｃの電流で終止電圧２．５Ｖまで放電した。
【０１４６】
【表１】
2014017071.tif 000003
【０１４７】
【表２】
2014017071.tif 000004
【０１４８】
【表３】
2014017071.tif 000005
【０１４９】
正極活物質として用いるリチウム含有化合物の構成（種類、組成および平均一次粒子径など）およびセパレータ１５の構成（高分子化合物層の有無、無機酸化物の有無およびその無機酸化物の平均一次粒子径など）に応じて、電池特性が特異的な傾向を示した。
【０１５０】
詳細には、リチウム含有化合物がオリビン型の結晶構造を有する場合（ＬｉＦｅＰＯ4 など）には、スピネル型の結晶構造を有する場合（ＬｉＭｎ2 Ｏ4 ）と比較して、初期放電容量および負荷放電容量が高くなった。このような傾向は、リチウム含有化合物がリチウムリッチである層状岩塩型の結晶構造を有する場合（ＬｉＲｉＯ１など）と、層状岩塩型の結晶構造を有するがリチウムリッチでない場合（ＬｉｎＲｉＯ）との比較においても同様であった。
【０１５１】
また、オリビン型の結晶構造を有するリチウム含有化合物などを用いた場合には、平均一次粒子径が０．０５μｍ〜１μｍであると、その範囲外である場合と比較して、負荷放電容量が高くなると共に、膨れが小さくなった。この場合には、セパレータ１５が基材層１５Ａと共に高分子化合物層１５Ｂを含んでいると、その高分子化合物層１５Ｂを含んでいない場合と比較して、容量維持率および保存放電容量が高くなると共に、膨れが小さくなった。
【０１５２】
しかも、セパレータ１５が高分子化合物層１５Ｂを含む場合には、その高分子化合物層１５Ｂが無機酸化物の粒子を含んでいると共に平均一次粒子径が０．０１μｍ〜５μｍであると、その無機酸化物の粒子を含んでいない場合と比較して、膨れがより小さくなった。
【０１５３】
特に、高分子材料がＰＶＤＦ、ＰＶＦ、ＰＭＡまたはＭＭであると共に、無機酸化物がＡｌ2 Ｏ3 、ＳｉＯ2 またはＴｉＯ2 であると、良好な結果が得られた。
【０１５４】
表１〜表３の結果から、正極がリチウム含有化合物を含むと共に、セパレータが基材層およびそれに塗布形成された高分子化合物層を含み、そのリチウム含有化合物および高分子化合物層が上記した条件を満たしていると、優れた電池特性が得られた。
【０１５５】
以上、実施形態および実施例を挙げて本技術について説明したが、本技術は実施形態および実施例において説明した態様に限定されず、種々の変形が可能である。例えば、電池構造がラミネートフィルム型であると共に、電池素子が巻回構造を有する場合を例に挙げて説明したが、これに限られない。本技術の二次電池は、円筒型、角型、コイン型またはボタン型などの他の電池構造を有する場合や、電池素子が積層構造などの他の構造を有する場合についても、同様に適用可能である。
【０１５６】
また、電極反応物質としてＬｉを用いる場合について説明したが、これに限られない。この電極反応物質は、例えば、ＮａまたはＫなどの他の１族元素でもよいし、ＭｇまたはＣａなどの２族元素でもよいし、Ａｌなどの他の軽金属でもよい。本技術の効果は、電極反応物質の種類に依存せずに得られるはずであるため、その電極反応物質の種類を変更しても同様の効果を得ることができる。
【０１５７】
また、リチウム含有化合物の平均一次粒子径について、実施例の結果から導き出された適正範囲を説明している。しかしながら、その説明は、平均一次粒子径が上記した範囲外となる可能性を完全に否定するものではない。すなわち、上記した適正範囲は、あくまで本技術の効果を得る上で特に好ましい範囲であるため、本技術の効果が得られるのであれば、上記した範囲から平均一次粒子径が多少外れてもよい。このことは、無機酸化物の平均一次粒子径についても同様である。
【０１５８】
なお、本技術は、以下のような構成を取ることも可能である。
（１）
セパレータを介して対向された正極および負極と共に、電解液を備え、
前記正極は、下記の式（１）および式（２）で表されるリチウム含有化合物のうちの少なくとも一方を含み、
前記リチウム含有化合物の平均一次粒子径は０．０５μｍ〜１μｍであり、
前記セパレータは、多孔質の基材層と、高分子化合物層とを含み、
前記高分子化合物層は、前記基材層のうちの前記正極と対向する面および前記負極と対向する面のうちの少なくとも一方に塗布形成されていると共に、無機酸化物の粒子が分散された高分子材料を含み、
前記無機酸化物の平均一次粒子径は０．０１μｍ〜５μｍである、
二次電池。
ＬｉＭ１ＰＯ4   ・・・（１）
（Ｍ１はＦｅ、ＭｎおよびＣｏのうちの少なくとも１種である。）
Ｌｉ1+a （Ｍｎb Ｎｉc Ｃｏ1-b-c-d Ｍ２d ）1-e Ｏ2   ・・・（２）
（Ｍ２はＭｇ、Ａｌ、Ｚｎ、ＴｉおよびＶのうちの少なくとも１種であり、ａ〜ｅは０．０５≦ａ＜０．２５、０．５≦ｂ＜０．７、０≦ｃ＜１−ｂ、０．００１≦ｄ＜０．０５および−０．１≦ｅ≦０．２を満たす。）
（２）
前記基材層はポリエチレン、ポリプロピレンおよびポリテトラフルオロエチレンのうちの少なくとも１種を含み、
前記高分子材料はポリフッ化ビニリデン、ポリビニルホルマール、ポリアクリル酸エステルおよびメタクリル酸メチルのうちの少なくとも１種を含み、
前記無機酸化物は酸化アルミニウム、酸化ケイ素および酸化チタンのうちの少なくとも１種を含む、
上記（１）に記載の二次電池。
（３）
前記正極、負極、セパレータおよび電解液はフィルム状の外装部材の内部に収納されている、
上記（１）または（２）に記載の二次電池。
（４）
リチウム二次電池である、
上記（１）ないし（３）のいずれかに記載の二次電池。
（５）
上記（１）ないし（４）のいずれかに記載の二次電池と、
その二次電池の使用状態を制御する制御部と、
その制御部の指示に応じて前記二次電池の使用状態を切り換えるスイッチ部と
を備えた、電池パック。
（６）
上記（１）ないし（４）のいずれかに記載の二次電池と、
その二次電池から供給された電力を駆動力に変換する変換部と、
その駆動力に応じて駆動する駆動部と、
前記二次電池の使用状態を制御する制御部と
を備えた、電動車両。
（７）
上記（１）ないし（４）のいずれかに記載の二次電池と、
その二次電池から電力を供給される１または２以上の電気機器と、
前記二次電池からの前記電気機器に対する電力供給を制御する制御部と
を備えた、電力貯蔵システム。
（８）
上記（１）ないし（４）のいずれかに記載の二次電池と、
その二次電池から電力を供給される可動部と
を備えた、電動工具。
（９）
上記（１）ないし（４）のいずれかに記載の二次電池を電力供給源として備えた、電子機器。
【符号の説明】
【０１５９】
１０…巻回電極体、１１…正極リード、１２…負極リード、１３…正極、１３Ａ…正極集電体、１３Ｂ…正極活物質層、１４…負極、１４Ａ…負極集電体、１４Ｂ…負極活物質層、１５…セパレータ、１５Ａ…基材層、１５Ｂ…高分子化合物層、１６…電解質層、２０…外装部材。
【図１】
2014017071.tif 000006
【図２】
2014017071.tif 000007
【図３】
2014017071.tif 000008
【図４】
2014017071.tif 000009
【図５】
2014017071.tif 000010
【図６】
2014017071.tif 000011
【図７】
2014017071.tif 000012